(57)【要約】      （修正有）【課題】平版印刷版の製版過程に適用して、安全で簡便かつ安定に画像を消去できる平版印刷版の画像修正液、画像修正方法及び画像修正器具を提供する。【解決手段】リモネン及び研磨剤を含有することを特徴とする平版印刷版の画像修正液。および平版印刷版の画像修正液を、該平版印刷版の画像修正部に滴下し、画像修正液滴下部を擦過することにより画像を除去することを特徴とする平版印刷版の画像修正方法。【選択図】なし【特許請求の範囲】
【請求項１】
リモネン及び研磨剤を含有することを特徴とする平版印刷版の画像修正液。
【請求項２】
請求項１記載の平版印刷版の画像修正液を、該平版印刷版の画像修正部に滴下し、画像修正液滴下部を擦過することにより画像を除去することを特徴とする平版印刷版の画像修正方法。
【請求項３】
請求項１記載の平版印刷版の画像修正液がフェルトペン型の画像修正器具内部に封入され、先端のフェルトチップから該画像修正液がしみ出すことが可能であることを特徴とする平版印刷版の画像修正器具。
【発明の詳細な説明】
【技術分野】
【０００１】
本発明は平版印刷版上の画像の修正を行うための画像修正液、画像修正方法及び画像修正器具に関する。
【背景技術】
【０００２】
印刷の分野において、従来の製版工程では、平版印刷版材料（ＰＳ版）に原稿フィルムを介して露光を行い、露光された平版印刷版材料をアルカリ性現像液を用いて処理することにより画像形成を行い、平版印刷版を得ていた。近年では製版工程での省力化、迅速化のため、コンピュータートゥプレートシステム（ｃｏｍｐｕｔｅｒ  ｔｏ  ｐｌａｔｅ  ｓｙｓｔｅｍ、以下ＣＴＰと呼ぶ）化が進みつつある。ＣＴＰ用平版印刷版材料のタイプとしては、高感度フォトポリマータイプ、銀塩ＤＴＲタイプ、電子写真タイプ等があるが、近年印刷ユーザーの需要が小部数化しており、プラスチックフィルムを基材とした銀塩ＤＴＲタイプ、電子写真タイプが注目されつつある。
【０００３】
これら平版印刷版の使用においては、原稿フィルムの汚れや貼り込み跡、画像露光時のごみの付着、製版時の取り扱い時の傷により、不要画像が生じることがある。また、時には画像の一部や一文字を消去することもあり、修正の技術が必要となることがある。
【０００４】
ＰＳ版や高感度フォトポリマータイプのように砂目を有する平版印刷版の修正の技術としては、種々の技術が開示されており、これら技術はすでに市販されている修正用ペンに用いられている。修正方法としては、不要な画像部や、汚れ成分を溶かし去るか、または親水性の被覆物を付与することが知られている。不要な画像部や、汚れ成分を溶かし去る方法は、金属支持体では一般的に行なわれている方法であるが、親水性支持体の種類（紙支持体またはポリエステルフィルム支持体上に親水性層が形成されている親水性支持体）においては親水性層が修正液で強力に侵食され支持体が露出する場合がある。一方、親水性の被覆物を付与する方法においては、例えば特許文献１には、親水性ポリマー、無機微粒子及び溶媒を含む修正液で修正箇所を被覆することが開示されている。この方法によれば、確かに修正部分の画像が一旦は消去できるが、印刷が進むにつれて徐々に画像が露出してしまうことがある。また、特許文献２では、シランカップリング基を有する親水性樹脂を含有する修正液で修正箇所を被覆することが開示されている。この方法では、確かにシランカップリング基を有する親水性樹脂を架橋することで得られる親水性皮膜の強度は向上するが、修正したい画像が比較的大きい場合に、やはり皮膜が剥離し、画像が再露出してしまうことがあった。
【０００５】
一方、銀塩ＤＴＲタイプや電子写真タイプの平版印刷版については、特許文献３にその技術が記載されているが、幾つかの課題が見られる。例えば、修正を短時間で行えるようにするために、画像を固定する親水性層の膨潤を目的として、強アルカリ、強塩基が用いられる。この修正液の場合、強アルカリ、強塩基により、画像を固定する親水性層まで侵されてしまい、基材が露出することがある。また、強アルカリ、強塩基を用いるため、人体への影響も懸念される。特にプラスチックフィルムを基材とした電子写真タイプの平版印刷版材料において、安全で簡便かつ安定に画像を消去できる方法が望まれている。
【特許文献１】特開２００１−３２９１９１号公報
【特許文献２】特開２００３−１１８２６１号公報
【特許文献３】特開平１０−１８６６７９号公報
【発明の開示】
【発明が解決しようとする課題】
【０００６】
本発明の目的は、平版印刷版の製版過程に適用して、安全で簡便かつ安定に画像を消去できる平版印刷版の画像修正液、画像修正方法及び画像修正器具を提供することにある。
【課題を解決するための手段】
【０００７】
上記課題は下記の構成により達成することができる。
【０００８】
（請求項１）
リモネン及び研磨剤を含有することを特徴とする平版印刷版の画像修正液。
【０００９】
（請求項２）
請求項１記載の平版印刷版の画像修正液を、該平版印刷版の画像修正部に滴下し、画像修正液滴下部を擦過することにより画像を除去することを特徴とする平版印刷版の画像修正方法。
【００１０】
（請求項３）
請求項１記載の平版印刷版の画像修正液がフェルトペン型の画像修正器具内部に封入され、先端のフェルトチップから該画像修正液がしみ出すことが可能であることを特徴とする平版印刷版の画像修正器具。
【発明の効果】
【００１１】
本発明により、平版印刷版の製版過程に適用して、安全で簡便かつ安定に画像を消去できる平版印刷版の画像修正液、画像修正方法及び画像修正器具を提供することができる。
【発明を実施するための最良の形態】
【００１２】
本発明者は鋭意研究の結果、親水性支持体上にインキ親和性の画像が形成された平版印刷版上の画像を修正する画像修正液であって、リモネン及び研磨剤を含有する画像修正液により、製版過程に適用して、版面上の汚れの除去や画像部の修正等を安全で簡便かつ安定に行える平版印刷版の画像修正液が得られることを見出した。
【００１３】
また、この画像修正液を、親水性支持体上にインキ親和性の画像が形成された平版印刷版上の画像修正部に滴下し、修正画像を擦過することにより、安全で簡便かつ安定に画像を消去できる平版印刷版の画像修正方法が得られること、さらに、この画像修正液がフェルトペン型の画像修正器具内部に封入され、先端のフェルトチップから該画像修正液がしみ出すことが可能である画像修正器具により、安全で簡便かつ安定に画像を消去できる平版印刷版の画像修正器具が得られることを見出した。
【００１４】
なお、本発明においては、「画像の修正、修正液」は、「画像の消去、消去液」を含む。
【００１５】
以下、本発明を詳細に説明する。
【００１６】
〔画像修正液〕
本発明の画像修正液はリモネン及び研磨剤を含有することを特徴とする。
【００１７】
（リモネン）
本発明の画像修正液に用いられるリモネンは、下記に示す１，８（９）−ｐ−メンタジエンで無色の液体である。リモネンは植物界に広く存在し、特に柑橘の皮及びオレンジジュースに含まれる成分であるモノテルペン炭化水素の一つである。リモネンには、ｄ型、ｌ型、ｄｌ型の存在が知られているが、これらのうちｄ型であるｄ−リモネンはオレンジの芳香成分であり、食品添加物としても認可されているものであり、安全性の高い溶剤である。リモネンはポリスチレン等有機物の溶解に優れるため、画像を構成する樹脂の溶解性を早め、画像を固定する親水性層に与えるダメージを少なくする効果があると推測される。本発明において画像修正液中のリモネンの含有率は５〜９０質量％が好ましい。
【００１８】
【化１】
2006150782.tif 000002
【００１９】
（研磨剤）
本発明の画像修正液は研磨剤を含有する。研磨剤は、画像及び画像を固定する親水性層を削るのに有効である。研磨剤としては、炭酸カルシウム、硫酸バリウム、シリカ、酸化チタン、クレー、アルミナ、ゼオライト（アルミノシリケート）、酸化ジルコニウム等の無機系粒子、架橋されたポリアクリル酸メチル、ポリスチレン、ポリテトラフロロエチレン等の有機系粒子等が挙げられる。これらの研磨剤は粒子状をしていることが好ましく、１０〜１００ｎｍの平均粒径を有しているものが、画像及び親水性層を効率的に削るのに適している。なお、平均粒径は、研磨剤を粘着性を有するカーボン導電性テープにキャストし、走査型電子顕微鏡Ｓ−８０００（日立製作所製）を用いて１０万倍で撮影し、撮影視野中の粒子１００個についてその長径を測定し、それらの平均値を平均粒径とする。
【００２０】
また、画像修正液中の研磨剤の含有率は１０〜５０質量％が好ましい。これより少ないと、画像修正にかかる時間が長くなり、これより多いと画像修正より早く親水性層が削れ過ぎて、基材露出による汚れが発生しやすい。
【００２１】
（溶媒）
本発明の画像修正液は、リモネン以外の溶媒として、水、または低級アルコール（メタノール、エタノール、イソプロピルアルコール）、アセトン、メチルセロソロブ、エチルセロソロブ、エチレングリコール、ジエチレングリコール、プロピレングリコール等水溶性溶媒を用いることができる。さらに、環境適性のある植物精油を併用することができる。植物精油としては、テレピン油、バルサムテレピン油等を挙げることができる。
【００２２】
〔修正方法〕
本発明の平版印刷版の修正方法は、前記特定の組成からなる画像修正液を、親水性支持体上にインキ親和性の画像が形成された平版印刷版上の画像修正部に滴下し、修正画像を擦過し擦り取ることを特徴とする。
【００２３】
まず、画像修正部に画像修正液を滴下する工程では、画像修正液を滴下し、画像修正部分に画像修正液を浸透させることで達成される。滴下は画像修正部分が充分に覆える面積、すなわち修正したい画像部分及びその周辺に行うことが好ましい。
【００２４】
次に親水性支持体上の修正したい箇所を擦過し擦り取る工程では、修正したい部分を画像及びその周辺の親水性支持体も含め、綿棒、スポンジ、ウエス等で軽く擦り、擦り取ることで達成される。擦る取る時間は、画像修正液の組成、画像部が隣接した親水性層の強度によるが、約３０〜６０秒で可能である。擦り取りは画像修正部分に画像修正液が浸透しているので比較的容易に行うことができる。
【００２５】
また、図１に示す平版印刷版の画像修正器具（修正ペン）の利用も可能である。図中、１６は画像修正液を内包する容器部分である。ここに本発明の画像修正液を内包させる。１４はフェルト部分であり、内包された画像修正液は伝わって、フェルト部先端部に届く。この修正ペンを用いて画像修正する場合は、フェルト部先端にある画像修正液を平版印刷版上の修正したい画像部分及びその周辺に付着させ、フェルト部先端部で約３０〜６０秒の間擦ることで画像修正が可能となる。
【００２６】
〔平版印刷版〕
本発明の画像修正液、画像修正方法及び画像修正器具が適用できる平版印刷版としては平版印刷版全般が挙げられるが、例えば、砂目立てしたアルミニウム板からなる親水性支持体上に画像形成されたもの、ポリエチレンテレフタレートや紙等の柔軟性基材上に親水性層を塗設した親水性支持体上に画像形成されたものが挙げられる。本発明は、修正方法の安定性に着目してなされたものであり、とりわけ、修正時に基材の露出が懸念されるプラスチック基材等の柔軟性基材上に親水性層が塗設された親水性支持体を有する平版印刷版に対して効果的である。
【００２７】
本発明が利用可能な平版印刷版及びそれを作成するための平版印刷版材料は、特開平８−２３０３４５号公報、特開２００１−１８７４８９公報、同２０００−２２５７８０号公報、同２０００−２２９４８０号公報、同２００１−９６１７０公報等に記載されている。
【実施例】
【００２８】
以下、実施例により本発明を説明するが、本発明はこれらに限定されない。なお、特に断りない限り、実施例中の「％」は「質量％」を表す。
【００２９】
実施例
〔画像修正液の作製〕
以下の組成１〜５を、ホモジナイザーで１５分間混合し、それぞれ画像修正液１〜５を得た。
【００３０】
（組成１）
ｄ−リモネン                                                １３．３５質量部
研磨剤（ＡＫＰ００８、住友化学工業社製、アルミナ粒子、平均粒径０．３μｍ）
１．５０質量部
界面活性剤（サーフィノール４６５、日信化学社製、アセチレングリコール系活性剤）
０．１５質量部
純水                                                        ８５．００質量部
（組成２）
ｄ−リモネン                                                １０．３５質量部
研磨剤（シルトンＡＭＴ０８Ｌ、水澤化学工業社製、アルミノシリケート粒子、平均粒径０．６μｍ）                                                  ４．５０質量部
界面活性剤（サーフィノール４６５、日信化学社製、アセチレングリコール系活性剤）
０．１５質量部
純水                                                        ８５．００質量部
（組成３）
ｄ−リモネン                                                  ８．１０質量部
研磨剤（シルトンＡＭＴ０８Ｌ、水澤化学工業社製、アルミノシリケート粒子、平均粒径０．６μｍ）                                                  ６．７５質量部
界面活性剤（サーフィノール４６５、日信化学社製、アセチレングリコール系活性剤）
０．１５質量部
純水                                                        ８５．００質量部
（組成４）
研磨剤（シルトンＡＭＴ０８Ｌ、水澤化学工業社製、アルミノシリケート粒子、平均粒径０．６μｍ）                                                １４．８０質量部
界面活性剤（サーフィノール４６５、日信化学社製、アセチレングリコール系活性剤）
０．１５質量部
純水                                                        ８５．００質量部
（組成５）
ｄ−リモネン                                                １４．８５質量部
界面活性剤（サーフィノール４６５、日信化学社製、アセチレングリコール系活性剤）
０．１５質量部
純水                                                        ８５．００質量部
得られた画像修正液１〜５を、図１の平版印刷版の画像修正器具（修正ペン）に内包した。
【００３１】
〔平版印刷版材料の作製〕
（親水性支持体の作製）
下記組成よりなる、親水性下引き層塗布液及び親水性層塗布液をそれぞれホモジナイザーで１５分間混合し、各塗布液を作製した。親水性易接着の処理が施された厚み１７５μｍのＰＥＴフィルム上に、親水性下引き層塗布液を３ｇ／ｍ2の付き量となるようにワイヤーバーで塗布し、１００℃で１分乾燥させた。ついで、親水性層塗布液を１ｇ／ｍ2の付き量となるようにワイヤーバーで塗布し、１００℃で１分乾燥させ、プラスチック基材の親水性支持体を作製した。
【００３２】
〈親水性下引き層塗布液〉
スノーテックスＸＳ（固形分２０％、平均粒径４〜６ｎｍのコロイダルシリカ、日産化学工業（株）製）                                                    ７５質量部
スノーテックスＺＬ（固形分４０％、平均粒径７０〜１００ｎｍのコロイダルシリカ、日産化学工業（株）製）                                            ２．５質量部
シルトンＪＣ４０（アルミノシリケート粒子、平均粒径４μｍ、水澤化学工業社製）
５質量部
ＭＦブラック４５００（Ｆｅ、Ｍｎ、Ｃｕの複合酸化物の４０％水分散液、大日精化工業社製）                                                            １５質量部
ミネラルコロイドＭＯ（モンモリロナイト、ウォルバーエルス社製）      ２質量部
ＦＺ２１６１（シリコン系界面活性剤、日本ユニカー社製）          ０．５質量部
〈親水性層塗布液〉
スノーテックスＸＳ（固形分２０％、平均粒径４〜６ｎｍのコロイダルシリカ、日産化学工業（株）製）                                                    ７０質量部
スノーテックスＰＳＭ（固形分２０％、平均粒径８０〜１５０ｎｍのネックレス状コロイダルシリカ、日産化学工業（株）製）                            １２．５質量部
シルトンＪＣ４０（アルミノシリケート粒子、平均粒径４μｍ、水澤化学工業社製）
５質量部
ＭＦブラック４５００（Ｆｅ、Ｍｎ、Ｃｕの複合酸化物の４０％水分散液、大日精化工業社製）                                                            １５質量部
ミネラルコロイドＭＯ（モンモリロナイト、ウォルバーエルス社製）      ２質量部
ＦＺ２１６１（シリコン系界面活性剤、日本ユニカー社製）          ０．５質量部
（画像形成層の塗設）
上記作製した親水性層上に下記組成の画像形成層塗布液をワイヤバーを用いて付き量が０．５ｇ／ｍ2となるように塗布し、７０℃で１分乾燥させた。さらに５０℃で２４時間の熱処理を施し、平版印刷版材料を得た。
【００３３】
〈画像形成層塗布液〉
Ｈｉ−Ｄｉｓｐｅｒ  Ａ−１１８（カルナバワックス粒子水分散液、平均粒径０．５μｍ、固形分４０％、岐阜セラック製造所社製）                          １７質量部
Ｈｉ−Ｄｉｓｐｅｒ  Ａ−２０６（マイクロクリスタリンワックス粒子水分散体、平均粒径０．６μｍ、固形分４０％、岐阜セラック製造所社製）                ６質量部
アクアリックＤＬ５２２（ポリアクリル酸ソーダの３０％水溶液、（株）日本触媒製）
３質量部
純水                                                              ７４質量部
〔平版印刷版の作製〕
得られた平版印刷版材料に、半導体レーザーが搭載されたプレートセッターにより、発光波長８３０ｎｍ、ビーム径３２μｍ（１／ｅ2）、出力３００ｍＷ、版面のエネルギー強度３００ｍＪ／ｃｍ2となるようにプレートセッタードラム回転数を調整し、５ｍｍ×５ｍｍの大きさのベタパッチを含む画像を露光した。
【００３４】
露光した平版印刷版材料を菊四裁オフセット印刷機ＬＩＴＨＲＯＮＥ２０のシリンダーに取り付け、湿し水にアストロマーク３（日研化学研究所（株）製）の２％水溶液、印刷用インキとしてハイユニティー紅（東洋インキ製造（株）製）を用いて印刷した。平版印刷版材料はシリンダー上で現像され、５枚後から良好な印刷物が得られた。
【００３５】
〔画像修正液の評価〕
得られた平版印刷版のベタパッチ画像を画像修正液１〜５のいずれかを含む修正ペンを用い、ベタパッチ画像部分を擦り、画像が完全に消えるまでの時間（画像部修正時間）を計測した。同様に非画線部分についても修正ペンを用いて擦り、プラスチック基材が露出するまでの時間（非画像部修正時間）を計測した。また、修正状況を観察した。その結果を表１に示す。
【００３６】
【表１】
2006150782.tif 000003
【００３７】
表１から、リモネン及び研磨剤を含有する本発明の画像修正液を用い、画像部分を擦りながら画像除去をすることにより、安全で簡便で、基材露出による汚れを発生することなく画像修正が可能であることが分かる。
【図面の簡単な説明】
【００３８】
【図１】平版印刷版の画像修正器具（修正ペン）の断面図である。
【符号の説明】
【００３９】
１４  フェルト部分
１６  画像修正液を内包する容器部分
２２  蓋
【図１】
2006150782.tif 000004